(57)【特許請求の範囲】
【請求項１】
防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（但し、アルキル基の炭素数６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮性成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％
を含有してなる固体状または液体状の
獣毛繊維製品および獣皮革製品用防縮処理剤。
【請求項２】
防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（但し、アルキル基の炭素数６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮性成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％
を含有してなる固体状または液体状の防縮処理剤中に、獣毛繊維製品または獣皮革製品を一定時間浸漬することにより、獣毛繊維製品または獣皮革製品のフェルト化を遅延させること
を特徴とする獣毛繊維製品および獣皮革製品の防縮処理方法。
【請求項３】
防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（但し、アルキル基の炭素数が６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％、
Ｈ成分：ヒドロキシアルキルホスフィン５０〜３００重量％
を含有してなる固体状または液体状の
獣毛繊維製品および獣皮革製品用防縮処理剤。
【請求項４】
防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（但し、アルキル基の炭素数が６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％、
Ｈ成分：ヒドロキシアルキルホスフィン５０〜３００重量％
を含有してなる固体状または液体状の防縮処理剤中に、獣毛繊維製品または獣皮革製品を一定時間浸漬し、付着させることにより獣毛繊維製品または獣皮革製品のピリング発生の減少とフェルト化を遅延させること
を特徴とする獣毛繊維製品および獣皮革製品の防縮処理方法。
【請求項５】
前記処理の工程中に、酸化剤または還元剤を添加して獣毛繊維製品または獣皮革製品の繊維を酸化処理または還元処理するか、または予め多価金属塩処理、または酸化・還元処理した獣毛繊維製品または獣皮革製品を用いること
を特徴とする請求項２又は４に記載の獣毛繊維製品および獣皮革製品の防縮処理方法。
【発明の詳細な説明】
【０００１】
【発明の属する技術分野】
本発明は、羊毛、獣毛等から作られた繊維製品や毛皮等（以下、獣毛製品等という）を水洗、染色等の水処理に際し、獣毛製品等が変形したり硬化したりするのを防止する処理剤および該処理剤を用いた処理方法に関する。
【０００２】
【従来の技術】
従来、獣毛製品等の水洗濯等の水処理を行うと、変形（収縮や伸長）、外観変化（フェルト化、クリンプ化、毛羽立ち）、柔軟性変化（硬化、風合い）が生じるためドライクリーニングがなされてきた。または、ポリオキシエチレンアルキルエーテルのようなノニオン系界面活性剤を主成分とする洗剤を用い、ぬるま湯中で獣毛製品等を押し洗いを行っていた。しかしながら、該洗剤を用いた洗浄は、ぬるま湯中で押し洗いを行っても収縮や硬化が起こるという問題があった。特に洗剤溶液中に獣毛製品等を長時間浸漬しておくと収縮が激しくなってしまうものであった。
【０００３】
そこで獣毛製品等の洗浄や染色等の水処理に対して、素材から収縮を防止する手段が講じられてきた。獣毛製品等の収縮防止手段としては、酸化法、柔軟法、樹脂法、等がある。
【０００４】
酸化法とは、獣毛製品等の繊維の表面に存在するクチクル（スケール）を酵素や塩素で処理するものである。
【０００５】
柔軟化法とは、獣毛製品等を湿潤時に柔軟化させて繊維同士の絡み合いを防止するもので、Ｄｙｌａｎ  ＦＴＣ法、プロテイン法、等がある。
【０００６】
樹脂法とは、獣毛製品等の繊維同士を樹脂で接着することにより、洗濯中に繊維の移動を防止したり、スケールを樹脂で被覆して繊維同士の絡み合いを防止したりするもので、ＩＷＳの塩素化／樹脂法、クロイ樹脂法、シロランＢＡＰ法、ＤＣ−１０９法等がある。
【０００７】
【発明が解決しようとする課題】
ところで酸化法では、クチクル（スケール）を除去してしまうため、風合いが変化し、繊維がほつれ易いという問題があった。また柔軟法では、獣毛製品等の繊維が滑りやすくなって、繊維がほつれ易くなる欠点があった。さらに樹脂法では、獣毛製品等が硬化して風合いが低下し、一度収縮してフェルト化したものは、元の寸法まで復元できなかった。
【０００８】
本発明者は、先に特許第２５２５５０７号、特許第２５６１７５２号、特許第２６３９７９０号、特許２５６８３２９号、特開平７−１１５８４号において、繊維質物の処理剤を提供した。しかしこれらの処理剤は、長時間の激しい水中での攪拌や揉み洗い等の激しい条件下ではクリンプ化、フェルト化が早く進行してしまうものであった。また特願平９−３４１９３５号では獣毛製品等の防縮性を持続する力が弱かった。本発明は、従来の水処理における獣毛製品等の収縮や硬化等を防止する処理剤および処理方法を提供することにある。
【０００９】
【課題を解決するための手段】
本発明者は、獣毛繊維の内部への水の侵入とクチクル（スケール）の立ち上がりを遅らせることにより、クリンプ化とフェルト化が遅くなることを見いだし本発明を完成させた。
【００１０】
本発明の第１発明は、防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族 イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（ただしアルキル基の炭素数６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮性成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％
を含有してなる固体状または液体状の獣毛製品等用防縮処理剤である。
【００１１】
また、本発明の第２発明は、防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（但し、アルキル基の炭素数６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮性成分１００重量％に対して、
Ｆ成分：アルキル基の炭素数６以上の含窒素型界面活性剤２０〜２００重量％、
Ｇ成分：脂肪族アルデヒド化合物および／または芳香族化合物５〜１００重量％
を含有してなる固体状または液体状の獣毛製品等用防縮処理剤中に、獣毛製品等を一定時間浸漬することにより、獣毛製品等のフェルト化を遅延させること
を特徴とする獣毛製品等の防縮処理方法である。
【００１２】
本発明の第３発明は、防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、
Ｄ成分：２〜４価金属塩が０．１〜７重量％、
Ｅ成分：界面活性剤（但し、アルキル基の炭素数が６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％、
Ｈ成分：ヒドロキシアルキルホスフィン５０〜３００重量％
を含有してなる固体状または液体状の
獣毛製品等用防縮処理剤である。
【００１３】
本発明の第４発明は、防縮性成分として、
Ａ成分：２〜６官能性ポリアルキレンオキシドポリオールが５〜８０重量％、
Ｂ成分：２〜６官能性ポリアルキレンオキシドポリオールで末端処理された脂肪族イソシアネートおよび／または芳香族イソシアネートが０．１〜２０重量％、
Ｃ成分：水溶性ポリウレタンおよび／または水分散性ポリウレタンが５〜９４．７重量％、Ｄ成分：２〜４価金属塩が０．１〜７重量％、
Ｅ成分：界面活性剤（但し、アルキル基の炭素数が６以上の含窒素型界面活性剤を除く）が０．１〜２０重量％、
から本質的になり（但し、Ａ成分＋Ｂ成分＋Ｃ成分＋Ｄ成分＋Ｅ成分の合計が１００重量％）、
該防縮成分１００重量％に対して、
Ｆ成分：アルキル基の炭素数６以上の含窒素型界面活性剤２０〜２００重量％、
Ｇ成分：脂肪族アルデヒド化合物および／または芳香族アルデヒド化合物５〜１００重量％、
Ｈ成分：ヒドロキシアルキルホスフィン５０〜３００重量％
を含有してなる固体状または液体状の獣毛製品等用防縮処理剤中に、獣毛製品等を一定時間浸漬し、付着させることにより獣毛製品等のピリング発生の減少とフェルト化を遅延させること
を特徴とする獣毛製品等の防縮処理方法である。
【００１４】
【発明の実施の形態】
Ａ成分の添加量は５〜８０重量％であり、好ましくは８〜７０重量％である。Ａ成分が５重量％未満では水洗後の獣毛製品等の防縮効果が現れず、しかるに８０重量％よりも多く添加してもそれ以上の効果が期待できない。
【００１５】
Ｂ成分の添加量は、０．１〜２０重量％であり、好ましくは０．２〜１５重量％である。Ｂ成分が０．１重量％未満では、やはり水洗後の獣毛製品等の防縮効果が現れず、しかるに２０重量％を超えると液が増粘して使いにくくなってしまう。
【００１６】
Ｃ成分の添加量は、５〜９４．７重量％であり、好ましくは１０〜７０重量％である。Ｃ成分が５重量％未満では、水洗後の獣毛製品等の防縮効果が現れず、しかるに９４．７量％を超えても格別の効果が現れない。
【００１７】
Ｄ成分の添加量は、０．１〜７重量％であり、好ましくは０．２〜５重量％である。Ｄ成分が０．１重量％未満では、水洗後の獣毛製品等の防縮効果が現れず、しかるに７重量％を超えると、やはり液の安定性が悪くなって、風合いが低下するようになる。
【００１８】
Ｅ成分の添加量は、０．１〜２０重量％であり、Ｅ成分が０．１重量％未満では、液の安定性が悪く、かつ繊維に対する浸透作用が現れない。しかるに２０重量％よりも多く添加しても添加しただけの効果が期待できない。
【００１９】
本発明では、上記Ａ、Ｂ、Ｃ、Ｄ、Ｅ成分１００重量％に対してＦ成分を２０〜２００重量％、好ましくは３０〜２００重量％含有させたものであり、Ｆ成分が２０重量％未満では獣毛製品等のフェルト化に伴う硬化、収縮を遅延させる防縮効果が現れず、しかるに２００重量％を超えても、それ以上の効果は現れない。
【００２０】
上記防縮成分は、Ａ成分として２〜６官能性、好ましくは２〜４官能性、最も好ましくは３官能性のポリアルキレンオキシドポリオールを含有する。このようなポリアルキレンオキシドポリオールの分子量は、好ましくは６００〜１０，０００、より好ましくは２，０００〜６，０００である。ポリアルキレンオキシドポリオールの原料であるアルキレンオキシドとしては、エチレンオキシド、プロピレンオキシド、１，２−または２−３ブチレンオキシド等やそれらの二種以上の組合せもでもよい。
【００２１】
またポリアルキレンポリオールの原料であるポリオールとしては、エチレングリコール、プロピレングリコール、ジエチレングリコール、ジプロピレングリコール、グリセリン、１，４−ブタンジオール、１，６−ヘキサンジオール、グリセリントリオール、Ｃ8〜Ｃ24脂肪族トリオール、Ｃ9〜Ｃ24脂肪族不飽和多価アルコールなどを例示できる。
【００２２】
Ｂ成分としては、２〜６官能性、好ましくは２〜４官能性、最も好ましくは３官能性ポリアルキレンオキシドポリオールで末端処理された脂肪族イソシアネートまたは芳香族イソシアネートを含有できる。上記Ｂ成分は、脂肪族イソシアネートまたは芳香族イソシアネートを大過剰量の２〜６官能性ポリアルキレンオキシドポリオールと反応させ、末端にイソシアネート基をポリオールで保護することによって得ることができる。
【００２３】
上記脂肪族イソシアネートおよび／または芳香族イソシアネートとしては、水添キシリレンジイソシアネート、ジシクロヘキシルメタンジイソシアネート、イソホロンジイソシアネート、モノまたはポリ−ヘキサメチレンジイソシアネート、トリレンジイソシアネート、４，４’−ジフェニルメタンジイソシアネート、フェニレンジイソシアネート、ポリメチレンポリフェニルポリイソシアネート、キシレンジイソシアネート等を挙げることができる。なかでもポリヘキサメチレンジイソシアネート、イソホロンジイソシアネートが好ましい。一方、２〜６官能性のポリアルキレンオキシドポリオールとしてはＡ成分として前記したポリオールが用いられる。
【００２４】
Ｃ成分の水溶性ポリウレタンおよび／または水分散性ポリウレタンとしては、▲１▼水溶性ポリウレタン（非反応型）、▲２▼水分散型ポリウレタン（非反応型、強制乳化型）、▲３▼水分散型ポリウレタン（非反応型、自己乳化型）、▲４▼反応型水溶性または水分散性ポリウレタン（強制乳化型、自己乳化型）が用いられる。
【００２５】
これら▲１▼〜▲４▼のポリウレタンの中でも▲１▼の水溶性ポリウレタン（非反応型）および▲３▼の水分散型ポリウレタン（非反応型、自己乳化型）が本発明において好適である。表１は上記▲１▼〜▲４▼のポリウレタンの樹脂物性である。
【００２６】
上記▲１▼〜▲４▼のポリウレタンは、対象物の用途に応じて、その物性が表１に示す範囲のものであれば、いずれのものでもよく、使用目的に応じて適用させることができる。
【００２７】
【表１】
0003849112.tif 000002
【００２８】
表１において、硬度はＪＩＳ−Ｋ−７２１５に規定するＤデュロメーターを用いて測定した。また１００％モジュラスおよび伸長率は、０．３mmの膜を作製し、温度２３℃にて測定した。測定方法は、ＪＩＳ−Ｋ−６３０１に準拠した。
【００２９】
かかる水溶性ポリウレタンまたは水分散性ポリウレタンの好ましい配合量は５〜９４．７重量％、より好ましくは１０〜７０重量％、さらに好ましくは１５〜６０重量％である。その配合量が多くなると、本発明の処理剤で処理後の繊維を繰り返し水処理や水洗濯を行っても収縮を防止する。その量が９４．７重量％を超えて多くなると獣毛製品等の風合いが変化するので好ましくない。また５重量％未満では寸法の安定性が現れない。これらの水溶性ポリウレタンまたは水分散性ポリウレタンは二種以上を併用することができる。
【００３０】
Ｄ成分の２〜４価金属塩としては、無機酸もしくは有機酸の金属塩であり、好ましくは３〜４価の金属塩、より好ましくは３価の金属塩である。具体的には銅塩、亜鉛塩、カルシウム塩、マグネシウム塩、等の２価の金属塩や、アルミニウム塩、クロム塩、鉄塩、ランタン塩、セリウム塩、等の３価金属塩や、ジルコニウム塩、硅素塩、等の４価金属塩を挙げることができる。アルミニウム塩としては、アルミン酸ナトリウム、硫酸アルミニウム、硫酸アルミニウムアンモニウム、硝酸アルミニウム、酢酸アルミニウム、弗化アルミニウム、塩化アルミニウム、蓚酸アルミニウム、乳酸アルミニウム等、ジルコニウム塩としては硫酸ジルコニウムなどを例示できる。中でも硫酸アルミニウムが好適であり、他の金属塩との併用もまた好適である。
【００３１】
Ｅ成分の界面活性剤（ただしアルキル基の炭素数６以上の含窒素型界面活性剤を除く）はノニオン系界面活性剤が好ましく、またノニオン系界面活性剤とアニオン系界面活性剤の併用、またはノニオン系界面活性剤とカチオン系界面活性剤の併用が好ましく、両性界面活性剤も使用される。
【００３２】
ノニオン系界面活性剤としては、アルキルフェノールのエチレンオキシド付加物が好ましい。平均炭素数６〜１２アルキル基を有し、１〜２０モルのエチレンオキサイドを付加したポリオキシエチレンポリオキシプロピレンアルキルフェニールエーテル、ポリオキシエチレンポリオキシプロピレンアルキルエーテル、アルキル基の炭素数６未満の脂肪酸（モノ）ジアルキルアミドまたはアルキルアミン、植物脂肪酸エステル、アルキルサッカロイド、脂肪酸グリセリンモノエステル、平均炭素数１０〜２０のアルキル基またはアルケニル基を有し、１〜２０モルエチレンオキサイドを付加したポリオキシエチレンアルキルまたはアルケニルエーテル、等を例示できる。
【００３３】
またアニオン性界面活性剤としては、下記のものを挙げることができる。
（１）高級脂肪酸のアルカリ金属塩（石鹸）
（２）平均炭素数１０〜２０の直鎖または分岐鎖のアルキル基またはアルケニル基を有し、１分子内に平均０．５〜８モルのエチレンオキサイドを付加したアルキル基またはアルケニル硫酸塩
（３）平均炭素数１０〜１６のアルキル基を有するアルキルベンゼンスルホン酸塩
（４）平均炭素数１０〜２０のアルキル基またはアルケニル基を有するアルキルまたはアルケニル硫酸塩
（５）平均１０〜２０の炭素原子を１分子内に有するオレフィンスルフォン酸塩（６）平均１０〜２０の炭素原子を１分子中に有するアルカンスルフォン酸塩
（７）スルホサクネートナトリウム塩
（８）エーテルカルボン酸塩
（９）高級アルコールのエトキシレート
（１０）高級アルコールのサルフェート
（１１）モノアルキルホスフェート
（１２）アルキルポリグリコシド
等を例示できる。
【００３４】
カチオン性界面活性剤としては
（１）脂肪族１級、２級、３級アミン塩および脂肪族４級アンモニウム
（２）芳香族４級アンモニウム塩
（３）複素環４級アンモニウム塩
（４）塩化ベンゼトニウム
（５）ピリヂニウム塩
（６）イミダゾリニウム塩
等を例示できる。
【００３５】
また両性界面活性剤としては
（１）アルキルベタイン型
（２）アミドベタイン型
等である。
【００３６】
上記のノニオン系界面活性剤、アニオン系界面活性剤、カチオン系界面活性剤および両性界面活性剤の各々は、２種以上を併用しても良い。
【００３７】
Ｆ成分のアルキル基の炭素数６以上の含窒素型界面活性剤としては、ヤシ油脂肪酸ジエタノールアミド、ポリオキシエチレンヤシ油脂肪酸モノエタノールアミド、ラウリン酸ジエタノールアミド、ヤシ油脂肪酸モノエタノールアミド、ステアリル酸モノ（ジ）エタノールアミド、ラウリン酸イソプロパノールアミド、ポリオキシエチレンアルキルアミン、アルキルアミノオキサイド等を例示できる。中でも水溶性のラウリン酸ジエタールアミド、ヤシ油脂肪酸ジエタノールアミド等のノニオン系界面活性剤が好ましい。
【００３８】
Ｆ成分のアルキル基の炭素数６以上の含窒素型界面活性剤としては、エチル硫酸ラノリン脂肪酸アミノプロルエチルジメチルアンモニウム、塩化ジステアリルメチルアンモニウム、塩化ステアリルジメチルベンジルアンモニウム、塩化アルキルトリメチルアンモニウム、塩化ステアリルトリメチルアンモニウム、塩化セチルトリメチルアンモニウム、塩化ベンザルコニウム（Ｒは主にラウリル基）、等の第４級アンモニウム塩型カチオン界面活性剤等を例示できる。
【００３９】
またＦ成分のアルキル基の炭素数６以上の含窒素型界面活性剤としては、ヤシ油脂肪酸アミドプロピルベタイン、ラウリン酸アミドプロピルベタイン、ラウリルジメチルアミノ酢酸ベタイン、２−アルキル−Ｎ−カルボキシル−Ｎ−ヒドロキシエチルイミダゾリニウムベタイン、Ｎ−ラウロイル−Ｎ’ヒドロキシエチルエチレンジアミンナトリウム、β−ラウリルアミノプロピオン酸ナトリウム等の両性界面活性剤等を例示できる。
【００４０】
Ｆ成分としては、上記のポリアミド系カチオン界面活性剤、非イオン・カチオン界面活性剤、非イオン界面活性剤、第４級アンモニウム塩型カチオン界面活性剤、両性界面活性剤等を例示できる。これらの界面活性剤の種類を変えることによって、処理後の防縮性、風合い（柔軟性、毛羽立ち性、ぬめり性、手触り性等）に変化を与えることができる。なかでもヤシ油脂肪酸、ラノリン脂肪酸等の天然脂肪酸をアルキル基に有する含窒素型界面活性剤が望ましい。これらの界面活性剤は二種以上を併用してもよい。
【００４１】
Ｇ成分の脂肪族アルデヒド化合物としては、アセトアルデヒド、パラアセトアルデヒド、メタアセトアルデヒド、ブチルアルデヒド、ヒドロキシブチルアルデヒド、グルタルアルデヒド、クロトンアルデヒド、マーガルアルデヒド、等を例示できる。
【００４２】
Ｇ成分の芳香族アルデヒド化合物としては、ベンズアルデヒド、ヒドロキシベンズアルデヒド、フォルムアルデヒド、桂皮アルデヒド、等を例示できる。
【００４３】
Ｇ成分のアルデヒド化合物としては、グルタルアルデヒド、変色性の少ない水溶性脂肪族アルデヒドが望ましい。
【００４４】
Ａ成分＋Ｂ成分＋Ｃ成分＋Ｄ成分＋Ｅ成分の合計が１００重量％から成る該防縮性成分１００重量％に対し、Ｇ成分（脂肪族アルデヒド化合物および／または芳香族アルデヒド化合物）の添加量は５．０〜１００重量％である。この添加量が５．０重量％未満と少なくては、防縮性の付加持続効果が現れない。また１００重量％よりも多くても格別、防縮性の向上が見られない。望ましいＧ成分の添加量は２０〜７０重量％である。これらのアルデヒド化合物は二種以上を併用してもよい。
【００４５】
Ａ成分＋Ｂ成分＋Ｃ成分＋Ｄ成分＋Ｅ成分の合計が１００重量％から成る該防縮性成分１００重量％に対し、  Ｆ成分２０〜２００重量％、Ｇ成分５〜１００重量％からなる獣毛製品等防縮処理剤に対して、更にＨ成分：ヒドロキシアルキルホスフィンを５０〜３００重量％添加して還元処理することにより獣毛製品等に防縮性を阻害せずに抗ピリング性を付与することができる。この添加量はＡ成分＋Ｂ成分＋Ｃ成分＋Ｄ成分＋Ｅ成分の合計が１００重量％から成る該防縮性成分１００重量％に対し、ヒドロキシアルキルホスフィンの添加量は５０〜３００重量％である。この添加量が５０重量％未満では抗ピリング効果が顕著に現れず、しかるに３００重量％を超えても格別の効果がないばかりでなく、高価となって風合いも低下する。また予め亜硫酸ナトリウム等により毛に対し還元処理を行うことにより、抗ピリング効果が一層向上する。
【００４６】
本発明に使用されるＨ成分：ヒドロキシアルキルホスフィンとしては、例えば、ジメチルヒドロキシメチルホスフィン、ジメチルヒドロキシエチルホスフィン、ジエチルヒドロキシプロピルホスフィン、トリスヒドロキシメチルホスフィン、トリスヒドロキシエチルホスフィン、トリスヒドロキシプロピルホスフィン、トリスヒドロキシブチルホスフィン、トリスヒドロキシペンチルホスフィン、トリスヒドロキシヘキシルホスフィン、トリスヒドロキシオクチルホスフィン、エチルビス（ヒドロキシエチル）ホスフィン、エチルビス（ヒドロキシプロピル）ホスフィン等を例示できる。中でもトリスヒドロキシプロピルホスフィンが好ましい。
【００４７】
またヒドロキシアルキルホスフィン誘導体としては、例えばアルキレンオキサイド付加物を使用することもできる。ヒドロキシアルキルホスフィンのアルキレンオキサイド付加物の付加モル数としては１〜７範囲のものが例示できる。上記ヒドロキシアルキルホスフィン並びにその誘導体は二種以上を併用することもできる。
【００４８】
【作用】
本発明の処理剤によって獣毛製品等の水処理、水洗濯時のクリンプ化やフェルト化を遅延させて繊維の防縮性を付与させる作用は、以下の通りと推測される。獣毛製品等の繊維は本体を構成する紡錘形の皮質細胞（コルテックス細胞：ＣＸ）の集積と、これを保護的に取り巻く扁平な鱗片状表皮細胞（クチル細胞：ＣＵ）の重積からなるケラチン化体を主成分とする。
【００４９】
皮質細胞は、架橋密度に差があるオルソコルテックとパラコルテックスの２組の張り合わせ構造をとり、バイメタル性を有し、吸湿により伸長性が異なるため、毛は弧を描いて、縮れて捲縮（クリンプ）し、湿度に応じてクリンプは伸縮現象を起こし、独特のバルキー性（嵩高性）の源となっている。
【００５０】
表皮細胞（クチクル・スケール）は、親水性を示す毛本体のコルテックス側が膨潤し易いエンドクチルからエキソクチルを経て最外層の膨潤し難く、揆水性を示すエピクチル成分がバイメタル状に張り合わせられた薄膜状の袋状の細胞からなり、酸またはアルカリ等の水溶液の作用によりスケールエッジが立ち上がり、導水性を有する細胞間充填物を通じて水の浸透を図り、繊維同士が絡まり易くなって、所謂フェルト化現象を生じ、繊維束、編織物は不可逆的に縮んでいく。
【００５１】
細胞間接合領域：コルテックス細胞とクチクル細胞の各々の間には、細胞膜錯合体（Cell Menbran Complex:ＣＭＣ）が細胞間接合物質として存在する。ＣＭ Ｃは疎水性、難水溶性、耐酵性素を有する成分が親水性を有する成分を保護し、全体が安定化している。最内層のクチクルを構成するエンドクチクルとＣＭＣは直接連結し、キャナルが形成され、コルテックス内成分と連結していることで導水管機能を発現する。水の侵入によりオルソコルテックスとパラコルテックスは伸長率の差によりクリンプを生じる。
【００５２】
アルキル基の炭素数６以上の含窒素型界面活性剤である高級脂肪酸ジアルカノールアミド等Ｆ成分とＧ成分の脂肪族アルデヒド化合物および／または芳香族アルデヒド化合物をＡ成分＋Ｂ成分＋Ｃ成分＋Ｄ成分＋Ｅ成分から構成される繊維の防縮性成分に添加して、獣毛、羊毛繊維を処理するとクチクルとクチクルの間に存在するＣＭＣのアミノ酸残基に付着し、処理剤中のアルキル基部分が疎水性を示すため、毛の内部への水の侵入を阻害してクチクルの立ち上がりを抑制し、クリンプ化とフェルト化を遅延させているものと推測される。
【００５３】
またトリスヒドロキシプロピルホスフィン、炭酸ナトリウム、亜硫酸ナトリウム、チオ硫酸ナトリウム、チオグリコール酸アンモニウム、酢酸ナトリウム、メタ硅酸ナトリウム等の水溶液をＰＨ１２以下として毛を予め還元処理しておくか、または硫酸、塩酸、モノオキシフタル酸、モノ過硫酸等の水溶液により酸化処理しておくか、または前記の多価金属塩溶液を上記の液に加えて処理すると一層、毛のクリンプ化やフェルト化が遅延できる。このことはクチクルの最外層にあるエピクチクルの疎水性を若干でも酸化還元して親水化させ、前記処理剤の組成成分の付着性を向上させて毛を柔軟にしてクチクルの立ち上がりを抑制し、毛の内部への水の侵入を阻害することによりクリンプ化とフェルト化を遅延させているものと推測される。またレーヨン等の再生繊維布にも防縮効果の発現が促進される。
【００５４】
Ｄ成分である２〜４価の金属塩もアミノ酸残基またはケラチン部分との結合を高める機能を有するためにクリンプ化とフェルト化を遅延させているものと推測される。硫酸アルミニウム６重量％水溶液に処理布を浸漬させた場合にもフェルト化の遅延効果が見られる。
【００５５】
Ａ成分＋Ｂ成分＋Ｃ成分＋Ｄ成分＋Ｅ成分からなる防縮性成分は柔軟で弾力性を有し、獣毛、羊毛等に付着させた後では、丁度糊付けしたような形態を呈し、力を加えると容易に伸長、収縮するが、力が加わらなくなると元の寸法に復元して寸法の安定化が図られる。防縮性成分は、柔軟であるため風合いの変化が少なく、むしろ向上する場合が多い。また防縮性成分は、熱可塑性を有するためスチームの噴霧やアイロン掛け等の加熱によって塑性変形させた後、常温まで冷却することにより、希望の形状、寸法にセットすることができ、さらに水に不溶性となるため、水中に浸漬処理しても繊維から脱落せず、繰り返しの水処理、水洗濯に耐えられるようになる。しかも該防縮性成分は絹、木綿、麻等の天然繊維、並びに該天然繊維を主体とした繊維製品に防縮性を与えることもできるものである。
【００５６】
また再生繊維、特にレーヨンおよびレーヨンと他の繊維との混紡による繊維質物、並びに獣毛、羊毛および獣毛、羊毛と他の天然繊維または化学繊維との混紡によって作られた撚糸では、水中に浸漬すると緩和応力が働き収縮する。このため強撚糸を用いた織物、編物は、水処理、水洗濯を行うと、収縮・変形し、取り扱いが困難であった。これらの繊維物質も本発明の処理剤の希釈水溶液中に浸漬し、応力緩和を行った後に、湿潤状態で伸長しながら乾燥させることにより収縮を大幅に低下させて製品化することができる。これは本処理剤の糊付け効果による防縮性による。
【００５７】
これらＡ〜Ｅ成分とＦ成分のアルキル基の炭素数６以上の含窒素型界面活性剤およびＧ成分の脂肪族アルデヒド化合物および／または芳香族アルデヒド化合物の各成分は次の通りに配合される。まずＡ成分である２〜６官能性ポリアルキレンオキシドポリオールとＢ成分である脂肪族ポリイソシアネートおよび／または芳香族イソシアネートおよびＥ成分である界面活性剤の所定量を配合して、温度６０〜８５℃で所定時間攪拌し、これにＤ成分である２〜４価の金属塩水溶液を加える。次にＦ成分であるアルキル基の炭素数６以上の含窒素型界面活性剤並びにＧ成分の脂肪族アルデヒド化合物および／または芳香族アルデヒド化合物を加える。次いでＣ成分である水溶性ポリウレタンおよび／または水分散性ポリウレタンエネマルジョンを加えて所定の時間攪拌することによって得られる。またＣ成分Ｆ成分は添加せずにおき、使用時に用途目的に応じたモジュラスの物を加えることもできる。またＣ成分・Ｆ成分・Ｇ成分は、上記Ａ〜Ｅ成分からなる防縮性付与成分の希釈水溶液に加えることもできる。更にＰＨ調整剤、抗菌剤、着色剤、香料、消泡剤等の補助成分を適宜の量で含有させることができる。
【００５８】
次に本発明の処理剤を用いた獣毛製品等の処理方法について説明する。羊毛等の獣毛類の毛、毛糸、織物、編物、不織布並びに毛皮の重量当たり、本処理剤の各成分をｏｗｆで必要量添加して水に希釈し、浴比３〜６０倍の処理液として使用する。この処理液中に被処理繊維を投入し、必要時間浸漬し、必要に応じ水による濯ぎ洗いを２分間×１〜２回行って脱液する。繊維が潤湿状態にある時に所定寸法に満たない場合は、所定寸法に引っ張って乾燥する。乾燥後に本処理剤の防縮成分が繊維に強固に接着し糊付けになる。乾燥後はセットされ、寸法が安定化する。繊維の適正温度でアイロン掛けを行い、シワや伸縮している部分を修正仕上げする。なお、酸処理または還元処理する場合は、防縮処理または処理液中に酸または還元剤を規定量添加して処理する。ただし、予め多価金属塩処理や酸処理または還元処理された繊維を用いる場合は、酸化剤または還元剤の添加は不要である。なお、ヒドロキシアルキルホスフィンによる還元処理を行うと、耐ピリング性が向上する。
【００５９】
処理の順序、縮絨を必要とする編物の場合、始めに編立布に対して、縮絨処理を実施する。その後、還元・酸化処理を行い毛表面にあるクチクル（スケール）部分並びにＣ、Ｍ、Ｃ部分にあるジサルファイド結合を開裂し、−Ｓ−Ｓ−結合を−ＳＨ化する。その後、水洗を行い、防縮工程に移る。
【００６０】
次いで、防縮処理を実施する。先ず、Ａ〜Ｅ成分からなる防縮性成分、Ｆ成分、Ｇ成分を溶解した溶液中に被処理物を投入し、ゆっくり攪拌して処理を行う。なお風合い調整を必要とする場合は、Ｆ成分とＧ成分の一部を前記処理後に追加して処理を行う。その後、水洗して処理を終了する。
【００６１】
本発明の処理剤の防縮性成分は、微少な含水ゲルまたはミセル状で水中に分散している。浸液中または濡れた段階では、一部の防縮成分は繊維に強固に接着するが、一部は単に繊維に付着しているにすぎない。繊維に強固に接着するのは、水分が揮散し、微少なゲルやミセルが破壊されて本発明処理剤の有効成分の一部が析出し、含水膨潤している繊維に接着されてからである。従って、脱水時に強力な遠心脱水を行ったり、絞り過ぎて含水率を２０重量％以下にすると、水と一緒に防縮成分が流出し防縮効果の発現が弱い。
【００６２】
続いて防縮処理後の繊維の水処理、洗濯方法について説明する。通常、羊毛等の獣毛類の繊維は、ドデシルベンベンスルフォン酸ナトリウム等の衣料用洗剤を加えた水溶液中で手揉み等の激しい摩擦下では１０〜６０秒間前後でクリンプ化、フェルト化現象が生じる。またポリエチレンアルキルエーテル系のノニオン系界面活性剤を主成分とするドライクリーニング表示のある繊維用毛糸洗い洗剤を使用しても家庭用洗濯機を使用する場合は、３〜５分間洗濯、２〜３分間濯ぎ洗いで水洗濯を終了するように記載されている。
【００６３】
本発明処理剤で処理した羊毛等の獣毛類の繊維製品は、前述の衣料用洗剤を加えた液中で手揉み等の激しい摩擦下でも１０分間以上の耐性を示し、さらに酸化・還元処理をした場合には、１５分間以上の耐性を示す。未処理のブランクでは１５秒前後で硬化が始まり、フェルト化が起こる。また処理布は家庭用洗濯機を用い、ドデシルベンゼンスルフォン酸ナトリウム系衣料用洗剤を加えて洗濯しても６０分間以上の耐性を示し、防縮性を有する。
【００６４】
Ｆ成分のアルキル基の炭素数６以上の含窒素型界面活性剤単独使用の効果は次の如くである。ヤシ油脂肪酸ジエタノールアミド、ラウリン酸ジエタノールアミド、エチル硫酸ラノリン脂肪酸アミノプロピルエチルジメチルアンモニウム、塩化ジステアリルジメチルアンモニウム、ポリオキシエチレンラウリルエーテル硫酸トリエタノールアミン、アルキル（１１，１３，１５）硫酸トリエタノールアミン、ヤシ油脂肪酸アミドプロピルベタイン液を用いたが防縮効果は生じなかった。しかしフェルト化の遅延効果は僅か認められ、後述の手揉み等の激しい摩擦下でも４５秒前後の耐性を示す。また本発明のＡ〜Ｅ成分及びＧ成分と併用することによって付着したＦ成分の炭素数６以上のアルキル基が疎水性を示し、毛の内部への水の侵入を阻害することにより防縮効果が認められたものと思われる。
【００６５】
Ｇ成分の脂肪族アルデヒド化合物および／または芳香族アルデヒド化合物単独使用の効果は次の如くである。
グルタルアルデヒド、変色性の少ない水溶性脂肪族アルデヒド（独、ＢＡＳＦ商品名：Relugan）を用いたが、防縮効果は認められなかった。しかし本発明の Ａ〜Ｅ成分と併用することによって効果が認められた。これは処理剤成分との架橋によりＡ〜ＦおよびＨ成分の繊維からの脱落を抑制しているものと推測される。
【００６６】
酸化剤、還元剤単独使用による効果は次の如くである。
酸化剤としてモノオキシフタル酸、モノ過硫酸塩をＰＨ３〜４、また還元剤としてメタ硅酸ナトリウム、炭酸ナトリウム、チオ硫酸ナトリウム、亜硫酸ナトリウムをＰＨ８〜１２の範囲で用いたが、単独では効果が認められなかった。還元剤抗ピリング剤としてトリスヒドロキシプロピルホスフィンを単独で用いた場合には、処理布が硬化し風合い低下を生じるが、処理直後には防縮性は認められる。しかし水洗濯を繰り返すと防縮性の低下がかなり見られた。なおピリング防止効果は、添加量が増すに従い大きくなった。しかし本発明の処理剤と併用することによって風合い改善と防縮性の持続と抗ピリング性の効果が見られた。なおトリスヒドロキシプロピルホスフィンは酵素（プロテアーゼ系）を併用すると使用量を減少しても同様の抗ピリング性を示した。ただし酵素（プロテアーゼ系）だけでは添加量も少なく、抗ピリング性の効果を示さなかった。酵素の添加量を増すと作業工程管理が難しく、且つ高価であり、獣毛繊維の強度を低下させるため、取扱には注意が必要である。これらは獣毛表面の揆水性・疎水性を弱め、繊維表面に存在し付着する量が増し、かつクチクル（スケール）の立ち上がりが少なくなったためと推察される。
【００６７】
防縮性処理と洗濯を同時に一液で実施する方法は次の通りである。後述の試験布の洗濯方法を行う際に、本発明の防縮処理剤Ａ〜Ｇ成分の規定量を洗剤と同時に注入して洗濯する。なお着用によって収縮した繊維製品は伸長して新品の長さまで復元できるようになる。
【００６８】
【実施例】
以下、実施例および比較例を示して本発明をさらに具体的に説明するが、この実施例および比較例で行う各種の試験方法は以下の通りである。
【００６９】
○繊維の収縮率：ＪＩＳ−Ｌ−１０４２法、織物の収縮率試験方法に準拠した。
【００７０】
○編み物の収縮率：▲１▼ＪＩＳ−Ｌ−１０８１・１９９０、メリヤス生地試験方法６．３０Ｇ法（家庭用電気洗濯機法）に準拠した。
▲２▼ＪＩＳ−Ｌ−１０５７、織物および編み物のアイロン収縮率試験方法、Ｂ−１法（蒸熱アイロン法）に準拠した。
本発明の防縮処理剤による処理、および水洗濯、並びに水洗濯を繰り返した場合の収縮率の計算の基となる処理前および洗濯前の測定区間の長さは、本処理剤で繊維布を処理する前の数値を用いて計算した。収縮率の計算は次式によった。
収縮率＝（処理前の測定区間の長さ−処理後の測定区間の長さ）／処理前の測定区間の長さ×１００
収縮率がマイナスの場合は伸びを示す。
【００７１】
○洗濯試験：ＪＩＳ−Ｌ−０２１７、繊維製品の取扱に関する表示記号およびその表示方法、別表記号別の試験方法、番号１０３、１０５に準拠した。
【００７２】
○ピリング試験：ＪＩＳ−Ｌ−１０７６、織物および編み物のピリング試験方法Ａ法（ＩＣＩ形試験機を用いる方法）に準拠した。
【００７３】
○風合い：未処理品を「変化なし」とした場合の各処理品の手触り等を５段階（低下、やや低下、変化なし、やや向上、向上）で比較した。
【００７４】
○手揉み洗い試験
洗剤（花王、アタック標準使用量水３０リットルに対し２０ｇの割合）を加えた水溶液中に被洗濯布を投入した後に両手の手中にて被洗濯布を丸め込んだ後に強く圧縮しながら手中で布を回して激しく、早く擦り、揉み洗いを実施した。揉み洗い後、２０秒毎に取り出し、クシャクシャになっている布を軽く引っ張り、しわ伸ばしと異形となっている部分を修正した後に縦と横の寸法を測定する。これを繰り返して１８０秒間の手揉み洗いを実施する。編み物の未処理布では１０〜６０秒で急激な収縮が通常見られる。収縮の激しい布では４０秒後には完全なフェルト化が生じる。編み物の処理布は、６０〜８０秒後では家庭用電気洗濯機でネット入り弱流洗濯を１０回程度繰り返した後の収縮率を略同程度の収縮が見られる。使用する編み物布は１０×１０（cm）のものを用いた。通常の編み物布では、水中に浸漬すると緩和応力が働き、２〜１０％の収縮が生じる。または縦・横（ウエール・コース）で収縮率が異なり変形する。編み物繊維では収縮が縦・横の各々長さ方向で６％未満では、しわ伸ばしのため引っ張ると容易に復元できる。６〜１０％の収縮では、少し力を加えた引っ張りを行うと復元できる。１０〜１９％の収縮では力を加えてひっぱりを行えば略元寸法近くに復元できるが２５％を超える収縮が生じた場合にはフェルト化が生じて復元が難しい。この手揉み洗い試験によって短時間に収縮の程度（し易さ）を判定することができる。手揉み試験の結果、収縮率の少ないものについて電気洗濯機洗いを実施して使用薬剤と添加量、並びに耐水洗濯性を定めた。なお伸びが大きい場合は、スチームを吹き付け放置冷却すれば容易に元寸法近くに復元する。
【００７５】
試験布の試験に用いた防縮処理剤のＡ〜Ｅ成分を１００重量％としたＦ成分、Ｇ成分、Ｈ成分：還元剤等の配合比率を表２に示す。
【００７６】
【表２】
0003849112.tif 000003
【００７７】
表２の組成成分の明細は以下の通りである。
0003849112.tif 000004
【００７８】
使用したＨ成分：還元剤、縮絨剤の明細は以下の通りである。
還元剤▲１▼：亜硫酸ナトリウム４部、チオ硫酸ナトリウム２部、炭酸ナトリウム１部の混合物
還元剤▲２▼：トリスヒドロキシプロピルホスフィン（日本化学工業、ピルゴンＰＰ−４０）抗ピリング剤
還元剤▲３▼：酵素、Ｏ，Ｗ，Ｆ、０．３％添加（日本化学工業、エンザインＷＳ；主成分プロテアーゼ系）
（注）酵素はトリスヒドロキシプロピルホスフィンの添加量を減少させても抗ピリング性の効果が認められたので用いた。
縮絨剤▲１▼：花王（株）エマール４０
縮絨剤▲２▼：三洋化成工業（株）サンデットＡＤＸ
【００７９】
試験布の防縮性処理法は以下の如くである。。
処理の順序
▲１▼縮絨処理（縮絨を必要とする編み物について実施した）
▲２▼還元処理（還元処理を必要とするものについて実施）
なお抗ピリング性を必要とするものについてトリスヒドロキシプロピルホスフィンを用いて処理した。
▲３▼防縮性処理（Ａ〜Ｇ成分を用いた）
【００８０】
［縮絨処理］
処理槽に規定量：浴比（被処理物重量当りの希釈水量の倍数、以下同じ）１：３０の５０℃温水を注入し、表２縮絨剤をＯ，Ｗ，Ｆ（被処理物重量当りの薬剤の添加量（％）以下同じ）６〜８％および合成洗剤（花王アタック）１％を添加し、均一溶液とした。この液中に被処理物を投入し、２０〜３０分間浸漬、ゆっくり攪拌した後に脱液し、水洗した。
【００８１】
［還元処理］
予め酸化・還元処理がなされていない被処理物に対して実施した。また表２、還元剤▲１▼だけで処理したものと還元剤▲１▼で処理した後に還元剤▲２▼（一部は還元剤▲３▼で示した酵素を添加）で処理したもの、還元剤▲２▼だけで処理したものの３通りの試験を実施し、主に抗ピリング性を比較した。
【００８２】
処理槽に５０℃の温水を浴比１：３０の割合で注入し、表２の還元剤▲１▼をＯ，Ｗ，Ｆで４〜６％添加し、均一液とした。この液中に被処理物を投入し、２０〜３０分間浸漬、ゆっくり攪拌した後に脱液し、水洗した。
【００８３】
［抗ピリング性付与］
トリスヒドロキシプロピルホスフィン単独処理の場合と酵素を併用した場合について試験した。結果は酵素（主成分プロテアーゼ）を併用した方がトリスヒドロキシプロピルホスフィンの添加量が少量でも同様の効果を示した。なお酵素の単独では抗ピリング性の向上が見られなかった。表３にトリスヒドロキシプロピルホスフィン並びに酵素を用いた場合の薬剤の配合割合と抗ピリング性を示す。処理布はカシミヤ編み物を用いた。
【００８４】
【表３】
0003849112.tif 000005
【００８５】
表の説明      実施例３７〜４０、比較例１０
処理槽に５０℃温水を浴比１：３０の割合で添加、表３の薬剤を添加し、均一溶液とした。カシミヤ編み物を投入し３０分間浸漬、ゆっくり攪拌し、脱液後に水洗した。なお酵素を入れた場合は液のＰＨを３以下の有機酸を加え、酵素を失活性化させてから脱液、水洗した。その後、防縮性処理を行った後にピリング性を試験した。
【００８６】
［防縮性処理］
処理槽に４０℃温水を浴比１〜３０の割合で注入した。表２のＡ〜Ｅ成分をＯ，Ｗ，Ｆ６％、Ｆ成分のヤシ油脂肪酸ジエタノールアミド４％、Ｇ成分を２％添加し、均一溶液とする。被処理物を投入し、ゆっくり攪拌し、１０分経過後にＦ成分の第４級アンモニウム塩型カチオン界面活性剤を２％添加した。１０分経過後に脱液し、水洗した。遠心分離機で含水率３０％前後に脱水した。濡れ湿った状態の時に、予め測定しておいた被処理物の寸法と比較し、伸縮変形している場合は引っ張り修正を行い、乾燥した。または乾燥後に蒸気を吹き付け繊維を柔軟にした状態で形を修正した。
【００８７】
カシミヤ編み物製品に対し、本処理剤による処理後に水濯ぎを実施した後の収縮率を表４〜５に示す。
【００８８】
【表４】
0003849112.tif 000006
【００８９】
表４の説明
カシミヤ編み物の試験、実施例１〜１３、比較例１はブランク（未処理とした）
１．試験布：カシミヤ１００％、平編機による編立直後の布帛を用いた。
２．収縮率▲１▼ＪＩＳ−Ｌ−１０８１Ｇ法、１０回洗濯後の値、東京都繊維工業試験所の成績書による。
▲２▼手揉み洗い試験：ウエール方向、コース方向の収縮率の平均値で算出した。
▲３▼家庭用電気洗濯機を用い、ＪＩＳ−Ｌ−０２１７．１０５法に準拠し、洗濯ネットに入れ洗濯時間を延長して洗濯を行い、３０分毎に「すすぎ」を行い、寸法を計測した。それを３回繰り返した。尚９０分洗濯後ＪＩＳ−Ｌ−１０５７．Ｂ−１法に準拠して処理し、計測してウエール方向、コース方向の収縮率の平均値で算出した。
３．ピリング試験：東京都繊維工業試験所、（財）毛製品検査協会、（財）日本化学繊維検査協会、（財）日本紡績検査協会の成績書による試験値を用いた。
４．（使用薬剤）：縮絨剤の種類、還元剤の組合せ、Ａ〜Ｈ成分の種類は表２の成分明細に示した薬剤を用いた。
【００９０】
【表５】
0003849112.tif 000007
【００９１】
表５の説明  カシミヤニット洗濯収縮率  実施例１４
試験布：実施例５の試験布を用いた。使用薬剤：実施例５と同一にした。
試験方法：ＪＩＳ−Ｌ−１０１８−１９９０  メリヤス生地試験方法６．３０Ｇ法（家庭用電気洗濯機法）
ただしＪＩＳ−Ｌ−０２１７（繊維製品の取り扱いに関する表示記号およびその寸法表示方法）の別表、記号別の試験方法の（１）洗い方番号１０５に規定する試験方法による。
乾燥：スクリーン乾燥。洗剤：中性のアクロンを使用した。試験は同一材料について「洗濯、乾燥、測定」を１０回繰り返し、１回毎に当初の長さを基準に収縮率を算出した。
（注）東京都繊維工業試験所の成績書による試験値を用いた。
【００９２】
【表６】
0003849112.tif 000008
【００９３】
表６の説明  実施例１５〜１９、比較例２はブランク（未処理）とした。
１．試験布：羊毛１００％、梳毛糸ニット、平編布
２．収縮率▲１▼手揉み洗い試験：ウエール方向、コース方向の収縮率の平均値で算出した。
▲２▼家庭用電気洗濯機を用い、ＪＩＳ−Ｌ−０２１７，１０５方に準拠し、洗濯ネットとに入れ洗濯時間を延長して洗濯を行い、３０分毎に「すすぎ」を行い、寸法を計測した。それを３回繰り返した。なお９０分洗濯後にＪＩＳ−Ｌ−１０５７，Ｂ−１方に準拠して処理し、計測してウエール方向、コース方向の収縮率の平均値で算出した。
３．（使用薬剤）：Ａ〜Ｈ成分の組合せは、表２の成分明細に示した薬剤を用いた。
【００９４】
【表７】
0003849112.tif 000009
【００９５】
表７の説明  実施例２０〜２６、比較例３はブランク（未処理）とした。
１．試験布：羊毛とアンゴラ混紡による紡毛糸を使用した綾編みによる厚手の編み物布
２．収縮率：▲１▼手揉み洗い試験
▲２▼家庭用電気洗濯機試験
表６の収縮率の試験方法、計算方法と同様とした。
３．（使用薬剤）：Ａ〜Ｈ成分の組合せは表２の成分明細に示した薬剤を用いた。
【００９６】
【表８】
0003849112.tif 000010
【００９７】
（表８の説明）
１．試験に使用したニット（編み物）製品
ニット（編み物）製品の洗濯後の収縮率
ニット▲１▼：カシミヤ１００％平編セーター          重量２５０ｇ
ニット▲２▼：羊毛１００％梳毛糸セーター            重量４８０ｇ
ニット▲３▼：羊毛１００％紡毛糸使用セーター        重量２８０ｇ
ニット▲４▼：羊毛８０％モヘヤ２０％紡毛糸セーター  重量６７５ｇ
【００９８】
２．試験製品に使用した薬剤並びに処理法法
実施例２７〜３０の処理には、実施例１３の使用薬剤と処理方法と同一にした。
【００９９】
３．洗濯方法
（１）ＪＩＳ−Ｌ−０２１７−１０５法（電機洗濯機洗い、洗濯ネット使用）に準拠した。
（２）第２回目の洗濯は、初回洗濯後の製品セーターを用い、ＪＩＳ−Ｌ−０２１７−１０５法（洗濯ネット使用）に準拠し、洗濯時間だけを延長し３０分間の連続した洗濯を実施した。
（３）第３回目の洗濯は、第２回目洗濯後の製品セーターを用いて第２回目と同様に３０分間の連続した洗濯を実施した。
（４）製品セーターは、洗濯濯ぎ、脱水後は縮れ、シワが多いため、脱水後の湿潤状態の時にパンパンと引っ張りを行って、シワ伸ばしを実施してから二つ折りとし、吊り干し乾燥を行った。
【０１００】
４．収縮性
（１）洗濯乾燥後の製品セーターについて、身の丈、身巾（上部、腋下）、身巾（下部・裾）、袖丈、袖先巾の寸法を計測して記入した。
（２）洗濯前の寸法は、防縮処理、乾燥後の寸法を計測して記入した。
（３）処理前の寸法は、防縮処理をする前の製品セーターの寸法を計測して記入した。
（４）仕上げ後の寸法は、３回目（６０分）洗濯、乾燥後に寸法を計測したセーターに対して、蒸気と熱風を吹き付けて寸法修正を行った後、冷却してから寸法を計測して記入した。
（注）６０分間洗濯後のセーターは、フェルト化が進行していないため、引っ張りを行うと容易に伸長する。また蒸気を吹き付けると更に容易に寸法修正が可能であった。
【０１０１】
【表９】
0003849112.tif 000011
表９の説明  織物の洗濯後の収縮率
１．使用した織物布
織物布でありながら編み物のように引っ張ると容易に伸縮し、かつ水中に浸漬すると収縮、変形する寸法が不安定な縫製時の取り扱いが難しい布を中心に試験した。
（１）常態寸法：容易に伸縮する目安として常態（室温放置時、以下同じ）で計測した値を「常態寸法」とした。
（２）常態引っ張り寸法：常態で引っ張って伸ばしたままの状態で計測し「常態引っ張り寸法」とした。
（３）洗濯前（処理後）寸法：試験布は、緩和応力が働き収縮した。
比較例では：３５℃温水のみに１５分間浸漬してから乾燥後に寸法を計測し記入した。
実施例では：水に浸漬しない未処理布を用いて防縮処理を行い、乾燥後に寸法を計測し記入した。
【０１０２】
（４）試験布の種類
布−１：羊毛１００％強撚糸（１６００回／ｍ）伸縮性薄地粗織布（株）花井利製
布−２：羊毛１００％強撚糸（１６００回／ｍ）伸縮性薄地密織布（株）花井利製
布−３：羊毛強撚糸、伸縮性厚地粗織布  （株）花井利製
布−４：羊毛９０％ナイロン１０％羅紗織厚地織布  （株）花井利製
布−５：羊毛１００％縞綾織布  （株）花井利製
【０１０３】
２．試験布の処理に使用した薬剤並びに処理方法
比較例４〜７はブランクとし、前述温水だけに浸漬した布を用い、薬剤処理を実施しなかった。
実施例３１〜３５は、実施例１３の使用薬剤と処理方法と同一にした。
【０１０４】
３．洗濯方法（１）ＪＩＳ−Ｌ−０２１７−１０５法（電機洗濯機洗い）に準拠した。
（２）第２回目の洗濯は、初回洗濯後の布を用い、ＪＩＳ−Ｌ−０２１７−１０５法に準拠し、洗濯時間だけを延長し、３０分間の連続した洗濯を実施した。
（３）第３回目の洗濯は、第２回目洗濯後の布を用いて、第２回目と同様に３０分間の連続した洗濯を実施した。
【０１０５】
４．収縮率
（１）洗濯・すすぎ乾燥後の布を用い、縦方向と横方向の寸法を計測し、常態寸法との差から算出した。
（２）今回、試験した布では、伸縮性を有するためか、前の回より次の回の方が収縮率が少ない布があったが、比較例と実施例の測定値から防縮効果の傾向は得られた。
【０１０６】
【表１０】
0003849112.tif 000012
【０１０７】
（表１０の説明）毛皮（ムートン）洗濯後の収縮率
１．試験毛皮：羊毛の長さ２３mmのムートン（クロム鞣し）
２０cm×２０cm（７０ｇ）×２枚
【０１０８】
２．処理剤の種類
イ．表２  組成３のＡ〜Ｅからなる防縮成分（１００％）を用いた。
ロ．表２  Ｆ成分１２５％を用いた。
ハ．表２  Ｇ成分３３％を用いた。
ニ．表２  Ｈ成分還元剤、抗ピリング剤１３３％を用いた。
（注）比較例−９はブランクとし、何の処理も実施しなかった。
【０１０９】
３．薬剤処理の順序と寸法
（１）Ａ〜Ｅ成分：Ｏ，Ｗ，Ｆ３％、浴比１：３０、３０℃浴中にムートンを浸漬し、１０分間攪拌し、５０分間静止して計５時間浸漬した。
（２）Ｈ成分還元剤２、抗ピリング剤：Ｏ，Ｗ，Ｆ１０％、第２燐酸ナトリウム７水和塩２ｇ／リットル、ノニオン界面活性剤１％、浴比１：３０、３０分間液中にムートンを浸漬後、脱液し水洗した。
（３）Ｏ，Ｗ，Ｆ：Ｇ成分２％、Ｆ成分６％、Ａ〜Ｅ成分３％、浴比１：３０、３０℃液中に３０分間浸漬後、脱液し、水洗した。
【０１１０】
４．洗濯方法（電機洗濯機洗い）
（１）ＪＩＳ−Ｌ−０２１７−１０５法に準拠した（洗濯ネット使用）
（２）第２回目は初回洗濯後の毛皮（ムートン）を用い、ＪＩＳ−Ｌ−０２１７−１０５法に準拠し、洗濯時間だけを延長し、３０分間の連続した洗濯を実施した。
（３）第３回目の洗濯は、第２回目洗濯後の毛皮（ムートン）を用いて、第２回目と同様に３０分間の連続した洗濯を実施した。
【０１１１】
５．収縮率
（１）洗濯・すすぎ、乾燥後の毛皮（ムートン）を用い、縦方向、横方向の寸法を計測し、処理前の寸法との差から算出した。
（２）変化率：防縮剤で処理したことによる寸法の変化を示す。
（３）収縮率、変化率の基となる寸法は、処理前の寸法を用いた。
【０１１２】
【発明の効果】
以上説明したように、本発明によれば、獣毛製品等に対して水処理時間を延長したり、或いは水洗濯の回数を増やしたりしても、防縮効果を持続させることができ、また抗ピリング性を有する。従って、本発明で処理した獣毛製品等は、水処理・水洗濯を繰り返してもクリンプ化やフェルト化が遅延されるため、寸法安定性や柔軟性、風合い等が向上するという特長を有し、しかも編み目の粗い編み物や水に浸漬するだけで収縮しやすい強撚糸の織物布等の製品に対しても収縮率を減少させることができるものである。さらに本発明で処理した獣毛製品等は、水道水に洗剤を加えて繰り返し洗濯を行い、これを直射日光に曝して乾燥させても毛羽立ちが少なく、外観変化も少なく、柔軟性、寸法安定性が失われないばかりか、耐ピリング性、機械的強さ  、耐屈曲性、耐摩耗性、適度な保温性、保湿性、通気性、吸放湿性、等の特性も変化しないという優れた効果を奏することができる。